"下記構造式Iで示されるアゾ系二色性色素。式中、R1、R2およびR3はそれぞれ独立した任意の一価の基を示し、Aは水素結合性置換基を示し、環Arは置換基を有していてもよいチエノチアゾール基、置換基を有していてもよい1,4-フェニレン、または置換基を有していてもよい1,4-ナフチレン環を示し、nは2以上の整数を示す。複数の環Arは同一であっても異なっていてもよい。構造式Iが下記構造式IIまたはIIIで表されることを特徴とするアゾ系二色性色素。式中、R21~R23、R31~R33はそれぞれ独立して任意の一価の基を示し、A2、A3は水素結合性置換基を示す。上記構造式I中のA又はII中のA2又はIII中のA3が、ヒドロキシ基である請求項1又は2に記載のアゾ系二色性色素。上記構造式I中のR3又はII中のR23又はIII中のR33が、下記構造式IVで表される構造であることを特徴とする請求項1~3のいずれか1項に記載のアゾ系二色性色素。CH2XR4IVR4は任意の一価の基を示し、Xはフェニレン基またはシクロへキシレン基を示す。吸収極大波長λmaxが630nm以上であることを特徴とする請求項1~4のいずれか1項に記載のアゾ系二色性色素。請求項1~5のいずれか1項に記載の二色性色素を含有することを特徴とする液晶組成物。請求項6に記載の液晶組成物を含む液晶層を有することを特徴とする液晶素子。上記特許文献1に記載の二色性色素は、上記特許文献2において比較例として挙げられているとおり、良好な表示コントラストを得るための二色性および溶解性が十分でないという問題があった。また、特許文献2に記載の二色性色素は、本願明細書において比較例として示すとおり、吸収ピーク波長λmaxが短波長側にあるため、長波長領域に吸収を有する二色性色素のニーズ、例えば、無彩色の液晶組成物を必要とする用途のニーズを満たすには不十分であった。上記特許文献3、4は、吸収ピーク波長λmaxが短波長側にあるため、長波長領域に吸収を有する二色性色素のニーズ、例えば、無彩色の液晶組成物を必要とする用途のニーズを満たすには不十分であった。本発明の課題は、高いオーダーパラメーターS値を保持しつつ、長波長領域に吸収極大波長を有する、新規なアゾ系二色性色素を提供することを目的とする。また、本発明の課題は、新規なアゾ系二色性色素を用いることにより長波長領域までコントラストの高い表示を実現しうる、ゲストホスト方式の液晶組成物およびこれを含む液晶素子を提供することを目的とする。本発明者らは、上記課題を解決すべく鋭意検討した結果、下記構造式Iで示されるアゾ系二色性色素のナフタレン環上のAの位置に特定の置換基を導入することにより、驚くべきことに、高いオーダーパラメーターS値を保持しつつ、アゾ系二色性色素の長波長化が実現できることを見出した。本発明はこれらの知見に基づいて成し遂げられたものである。すなわち、本発明の要旨は、以下のとおりである。1下記構造式Iで示されるアゾ系二色性色素。式中、R1、R2およびR3はそれぞれ独立した任意の一価の基を示し、Aは水素結合性置換基を示し、環Arは置換基を有していてもよいチエノチアゾール基、置換基を有していてもよい1,4-フェニレン、または置換基を有していてもよい1,4-ナフチレン環を示し、nは2以上の整数を示す。複数の環Arは同一であっても異なっていてもよい。2構造式Iが下記構造式IIまたはIIIで表されることを特徴とするアゾ系二色性色素。式中、R21~R23、R31~R33はそれぞれ独立して任意の一価の基を示し、A2、A3は水素結合性置換基を示す。3上記構造式I中のA又はII中のA2又はIII中のA3が、ヒドロキシ基である上記1又は2に記載のアゾ系二色性色素。4上記構造式I中のR3又はII中のR23又はIII中のR33が、下記構造式IVで表される構造であることを特徴とする上記1~3のいずれか1に記載のアゾ系二色性色素。CH2XR4IVR4は任意の一価の基を示し、Xはフェニレン基またはシクロへキシレン基を示す。5吸収極大波長λmaxが630nm以上であることを特徴とする上記1~4のいずれか1に記載のアゾ系二色性色素。6上記1~5のいずれか1に記載の二色性色素を含有することを特徴とする液晶組成物。7上記6に記載の液晶組成物を含む液晶層を有することを特徴とする液晶素子。本発明のアゾ系二色性色素は、高いオーダーパラメーターS値を保持しつつ、長波長領域に吸収極大波長を有するため、長波長領域までコントラストの高い表示を実現するために必要なゲストホスト方式の液晶組成物およびこれを含む液晶素子を提供することができる。本発明の二色性色素は、下記構造式Iで示される。式中、R1、R2およびR3はそれぞれ独立して任意の一価の基を示し、Aは水素結合性置換基例えば、窒素、酸素、硫黄、ハロゲンなどと水素結合を形成しうる水素を最低1つ有する置換基、環Arは置換基を有していてもよいチエノチアゾール基、置換基を有していてもよい1,4-フェニレンまたは置換基を有していてもよい1,4-ナフチレン環を示し、nは2以上の整数を示す。複数の環Arは同一であっても異なっていてもよい。1.R1、R2及びR3について構造式Iにおいて、R1、R2およびR3はそれぞれ独立して、任意の一価の基を表す。R1は任意の一価の基を示す。R1は、低極性で分子長を伸張する構造や、液晶分子の部分構造とすることが、液晶に溶解しやすい場合があるため好ましい。また、R1は、アルキル基またはアルコキシ基と、任意の数のフェニレン基、シクロヘキサン-ジイル基または2価の連結基とが、任意の組み合わせおよび順番で結合した基とすることが好ましい。2価の連結基としては、特に限定されるものではないが、例えば、メチレン基、エチレン基、トリメチレン基、テトラメチレン基、オクタメチレン基、デカメチレン基、ペンタメチレン基、ヘキサメチレン基、ヘプタメチレン基、シクロへキシレン基等の炭素数1~10の、直鎖状、分岐状、又は環状のアルキレン基;ビニレン基、プロペニレン基、イソプロペニレン基等の炭素数2~10の、直鎖状、分岐状、又は環状のアルケニレン基;エチニレン基、プロピニレン基、イソプロピニレン基、等の炭素数2~10の、直鎖状、分岐状、又は環状のアルキニレン基;メトキシカルボニル基、エトキシカルボニル基等の炭素数2~20、好ましくは2~10のエステル基;エーテル基;カルボニル基;それらを組み合わせた基等が挙げられる。上述したR1が有するアルキル基としては、メチル基、エチル基、プロピル基、イソプロピル基、ブチル基、イソブチル基、sec-ブチル基、tert-ブチル基、ヘキシル基、オクチル基等の炭素数1~10の直鎖状もしくは分岐状のものが好ましく、中でも、直鎖状のものが更に好ましく、炭素数3~8の直鎖状のアルキル基が特に好ましい。上述したR1が有するアルコキシ基としては、メトキシ基、エトキシ基、nプロポキシ基、イソプロポキシ基、nブトキシ基、イソブトキシ基、sec-ブトキシ基、tert-ブトキシ基、へキシル基、オクチル基等の炭素数1~10の直鎖状もしくは分岐状のものが好ましく、中でも、直鎖状のものが更に好ましく、炭素数3~8の直鎖状のアルコキシ基が特に好ましい。また、R1がフェニレン基および/またはシクロヘキサンジイル基が任意の組み合わせおよび任意の順番で連結した構造を有する場合、当該フェニレン基および/またはシクロヘキサンジイル基は、直接又は、環状構造及びアゾ結合を含まない2価の連結基を介して連結される。環状構造及びアゾ結合を含まない2価の連結基としては、特に限定されるものではないが、例えば、メチレン基、エチレン基、プロピレン基、イソプロピレン基、ブチレン基、イソブチレン基、sec-ブチレン基、tert-ブチレン基、ヘキシレン基、オクチレン基、ヘキサメチレン基、ヘプタメチレン基等の炭素数1~10の、直鎖状、又は分岐状のアルキレン基;ビニレン基、プロペニレン基、イソプロペニレン基、ブテニレン基、イソブテニレン基、sec-ブテニレン基、tert-ブテニレン基、ヘキセニレン基、オクテニレン基等の炭素数2~10の直鎖状もしくは分岐状のアルケニレン基;エチニレン基、プロピニレン基、イソプロピニレン基、ブチニレン基、イソブチニレン基、sec-ブチニレン基、tert-ブチニレン基、ヘキシニレン基、オクチニレン基等の炭素数2~10の直鎖状もしくは分岐状のアルキニレン基;メトキシカルボニル基、エトキシカルボニル基、プロポキシカルボニル基、イソプロポキシカルボニル基、tert-ブトキシカルボニル基、アセチルオキシ基、ベンゾイルオキシ基等の炭素数2~20、好ましくは2~10のエステル基;エーテル基;カルボニル基;それらを組み合わせた基等が挙げられる。これらの中でも、結合原子数が2個のものが好ましく、-O-CO-、-CO-O-、-CH2O-、-O-CH2-等が更に好ましく、-CH2O-が特に好ましい。R1を以上に述べたような構造とすることによって、高いオーダーパラメーターを達成することができる。上記構造において、アルキル基とフェニレン基、アルキル基とシクロヘキサン-ジイル基、あるいはフェニレン基とシクロヘキサン-ジイル基、アルコキシ基とフェニレン基、アルコキシ基とシクロヘキサン-ジイル基の結合位置は特に限定されないが、高いオーダーパラメーターを達成する上では、4位で結合することが特に好ましい。R1としては、例えば、プロピル基、ブチル基、ペンチル基、ヘキシル基、ヘプチル基、オクチル基等の炭素数3~10、好ましくは炭素数3~8の直鎖アルキル基;4プロピルシクロヘキシル基、4ブチルシクロヘキシル基、4ペンチルシクロヘキシル基、4ヘキシルシクロヘキシル基、4ペプチルシクロヘキシル基等の炭素数9~16、好ましくは炭素数9~14の4-アルキルシクロヘキシル基;4-ブチルフェニル基、4-ペンチルフェニル基、4-ヘキシルフェニル等の炭素数9~16、好ましくは炭素数9~14の4-アルキルフェニル基;4-4-プロプルシクロヘキシルフェニル基、4-4-ブチルシクロヘキシルフェニル基、4-4-ペンチルシクロヘキシルフェニル基、4-4-ヘプチルシクロヘキシルフェニル基等の炭素数15~22、好ましくは炭素数15~20の4-4-アルキルシクロヘキシルフェニル基;4プロポキシシクロヘキシル基、4ブチルオキシシクロヘキシル基、4ペンチルオキシシクロヘキシル基、4ヘキシルオキシシクロヘキシル基、4ペプチルオキシシクロヘキシル基等の炭素数9~16、好ましくは炭素数9~14の4-アルコキシシクロヘキシル基;4-ブチルオキシフェニル基、4-ペンチルオキシフェニル基、4-ヘキシルオキシフェニル等の炭素数9~16、好ましくは炭素数9~14の4-アルキルオキシフェニル基;4-4-プロプルオキシシクロヘキシルフェニル基、4-4-ブチルオキシシクロヘキシルフェニル基、4-4-ペンチルオキシシクロヘキシルフェニル基、4-4-ヘプチルオキシシクロヘキシルフェニル基等の炭素数15~22、好ましくは炭素数15~20の4-4-アルキルオキシシクロヘキシルフェニル基等が挙げられる。R2は任意の一価の基を示す。R2は本発明の性能を損なわない限りいかなる基でも良いが、具体的には、水素原子、メチル基、エチル基、プロピル基、イソプロピル基、ブチル基、イソブチル基、sec-ブチル基、tert-ブチル基、ヘキシル基、オクチル基などの炭素数1~20、好ましくは炭素数1~10の直鎖状もしくは分岐状のアルキル基が挙げられる。中でも、水素原子、メチル基、エチル基が好ましく、水素原子が特に好ましい。R3は任意の一価の基を示す。R3は、低極性で分子長を伸張する構造や、液晶分子の部分構造とすることが、液晶に溶解しやすくなる場合があり好ましい。また、R3は、アルキル基またはアルコキシ基と、任意の数のフェニレン基、シクロヘキサン-ジイル基または2価の連結基とが、任意の組み合わせおよび順番で結合した基とすることが好ましく、その基がアルキレン基を介して窒素原子に結合した構造をとることが特に好ましい。2価の連結基は、R1で例示した2価の連結基と同義である。上記R3が有するアルキル基としては、前記R1が有するアルキル基として例示したメチル基、エチル基、プロピル基、イソプロピル基、ブチル基、イソブチル基、sec-ブチル基、tert-ブチル基、ヘキシル基、オクチル基等の炭素数1~10の直鎖状もしくは分岐状のものが好ましく、中でも、直鎖状のものが更に好ましく、炭素数3~8の直鎖状のアルキル基が特に好ましい。上記R3が有するアルコキシ基としては、前記R1が有するアルコキシ基として例示したメトキシ基、エトキシ基、nプロポキシ基、イソプロポキシ基、nブトキシ基、イソブトキシ基、sec-ブトキシ基、tert-ブトキシ基、へキシル基、オクチル基等の炭素数1~10の直鎖状もしくは分岐状のものが好ましく、中でも、直鎖状のものが更に好ましく、炭素数3~8の直鎖状のアルコキシ基が特に好ましい。また、R3がフェニレン基および/またはシクロヘキサンジイル基が任意の組み合わせおよび任意の順番で連結した構造を有する場合、当該フェニレン基および/またはシクロヘキサンジイル基は、直接又は、環状構造及びアゾ結合を含まない2価の連結基を介して連結される。環状構造及びアゾ結合を含まない2価の連結基としては、特に限定されるものではないが、例えば、R1が有する環状構造及びアゾ結合を含まない2価の連結基として前述した炭素数1~10の直鎖状もしくは分岐状のアルキレン基;同じく前述した炭素数2~10の直鎖状もしくは分岐状のアルケニレン基;同じく前述した炭素数2~10の直鎖状もしくは分岐状のアルキニレン基;同じく前述した炭素数2~20、好ましくは2~10のエステル基;エーテル基;カルボニル基;それらを組み合わせた基等が挙げられる。これらの中でも、結合原子数が2個のものが好ましく、-O-CO-、-CO-O-、-CH2O-、-O-CH2-等が更に好ましく、-CH2O-が特に好ましい。R3を以上に述べたような構造とすることによって、高いオーダーパラメーターを達成することができる。上記構造において、アルキル基とフェニレン基、アルキル基とシクロヘキサン-ジイル基、あるいはフェニレン基とシクロヘキサン-ジイル基、アルコキシ基とフェニレン基、アルコキシ基とシクロヘキサン-ジイル基の結合位置は特に限定されないが、高いオーダーパラメーターを達成する上では、4位で結合することが特に好ましい。なお、窒素原子に結合するアルキレン基としては、R1が有する環状構造及びアゾ結合を含まない2価の連結基として前述した炭素数1~10の直鎖状もしくは分岐状のアルキレン基が挙げられる。R3としては、例えば、4-ブチルフェニルメチル基、4-ペンチルフェニルメチル基、4-ヘキシルフェニルメチル基等の炭素数10~174-アルキルフェニルメチル基;4-ブトキシフェニルメチル基、4-ペンチルオキシフェニルメチル基、4-ヘキシルオキシフェニルメチル基等の炭素数10~17の4-アルコキシフェニルメチル基;4-プロピルシクロヘキシルメチル基、4-ブチルシクロヘキシルメチル基、4-ペンチルシクロヘキシルメチル基、4-ヘキシルシクロヘキシルメチル基、4-ヘプチルシクロヘキシルメチル基等の炭素数10~17の4-アルキルシクロヘキシルメチル基;4-4-プロピルシクロヘキシルフェニルメチル基、4-4-ブチルシクロヘキシルフェニルメチル基、4-4-ペンチルシクロヘキシルフェニルメチル基、4-4-ヘキシルシクロヘキシルフェニルメチル基、4-4-ヘプチルシクロヘキシルフェニルメチル基等の炭素数16~23の4-4-アルキルシクロヘキシルフェニルメチル基;4-4-プロピルシクロヘキシルシクロヘキシルメチル基、4-4-ブチルシクロヘキシルシクロヘキシルメチル基、4-4-ペンチルシクロヘキシルシクロヘキシルメチル基、4-4-ヘキシルシクロヘキシルシクロヘキシルメチル基、4-4-ヘプチルシクロヘキシルシクロヘキシルメチル基等の炭素数16~234-4-アルキルシクロヘキシルシクロヘキシルメチル基、4-ブチルオキシフェニルメチル基、4-ペンチルオキシフェニルメチル基、4-ヘキシルオキシフェニルメチル基等の炭素数10~174-アルキルオキシフェニルメチル基;4-ブトキシフェニルメチル基、4-ペンチルオキシフェニルメチル基、4-ヘキシルオキシフェニルメチル基等の炭素数10~17の4-アルコキシフェニルメチル基;4-プロピルオキシシクロヘキシルメチル基、4-ブチルオキシシクロヘキシルメチル基、4-ペンチルオキシシクロヘキシルメチル基、4-ヘキシルオキシシクロヘキシルメチル基、4-ヘプチルオキシシクロヘキシルメチル基等の炭素数10~17の4-アルキルオキシシクロヘキシルメチル基;4-4-プロピルオキシシクロヘキシルフェニルメチル基、4-4-ブチルオキシシクロヘキシルフェニルメチル基、4-4-ペンチルオキシシクロヘキシルフェニルメチル基、4-4-ヘキシルオキシシクロヘキシルフェニルメチル基、4-4-ヘプチルオキシシクロヘキシルフェニルメチル基等の炭素数16~23の4-4-アルキルオキシシクロヘキシルフェニルメチル基;4-4-プロピルオキシシクロヘキシルシクロヘキシルメチル基、4-4-ブチルオキシシクロヘキシルシクロヘキシルメチル基、4-4-ペンチルオキシシクロヘキシルシクロヘキシルメチル基、4-4-ヘキシルオキシシクロヘキシルシクロヘキシルメチル基、4-4-ヘプチルオキシシクロヘキシルシクロヘキシルメチル基等の炭素数16~234-4-アルキルオキシシクロヘキシルシクロヘキシルメチル基等が挙げられる。R2およびR3は結合して環構造を形成しても良い。具体的には、R2およびR3が連結して、アルキレン基、さらに好ましくはCH2CH2CH2CH2基およびCHCH3CH2CH2CH2基等を形成しても良い。R3は、下記構造式IVであることが、高いオーダーパラメーター及び合成容易性を得るために好ましい。CH2XR4IVR4は任意の一価の基を示す。R4は、下記に示す水素原子、アルキル基、アルコキシアルキル基、アルコキシ基及び2価の連結基が任意の組み合わせ及び順番で結合していても良い。2価の連結基は、R1で例示した2価の連結基と同義である。R4が有する基の具体例としては、水素原子;メチル基、エチル基、プロピル基、イソプロピル基、ブチル基、イソブチル基、sec-ブチル基、tert-ブチル基、ヘキシル基、オクチル基、シクロプロピル基、シクロブチル基、シクロペンチル基、シクロヘキシル基などの炭素数1~10の、直鎖状、分岐状又は環状のアルキル基;エトキシメチル基、ブトキシメチル基、エトキシメチル基、ブトキシエチル基等の炭素数2~10のアルコキシアルキル基;メトキシ基、ブトキシ基、へキシルオキシ基、ノニルオキシ基等の炭素数1~10の、直鎖状または分岐状のアルコキシ基が挙げられる。特に、炭素数3~7の、直鎖状、分岐状又は環状のアルキル基、炭素数3~7の、直鎖状又は分岐状のアルコキシ基が高いオーダーパラメーター及びホスト液晶に対する高い溶解性を実現できる場合があり好ましい。Xは、フェニレン基またはシクロへキシレン基を示し、具体例としては、1,4-フェニレン基、1,4-シクロへキシレン基等が挙げられる。XまたはR4の少なくとも一方が、シクロへキシレン基を含むことが、高いオーダーパラメーター及びホスト液晶に対する高い溶解性を実現できる場合があり好ましい。2.Aについて構造式Iにおいて、Aは水素結合性置換基を示す。水素結合性置換基は、分子間や分子内において水素結合を形成しうる置換基であれば特に限定されないが、例えば、-NH2、-SH、-OH、-NH-C=RNH2Rは酸素原子またはイミノ基を表す。、-NH-COCF3から選ばれる置換基等を例示することができる。構造式IのAとして、例えば、窒素、酸素、硫黄、ハロゲンなどと水素結合を形成しうる水素を最低1つ有する置換基が挙げられる。Aの置換基が有する水素は、通常の脂肪族炭素と結合している水素原子よりも電子密度が低いものであれば特に限定されないが、Aとしては、ヒドロキシ基、チオール基、アミノ基、アルキルアミノ基、カルボアミド基、スルホンアミド基などが挙げられる。中でもヒドロキシ基-OH基が特に好ましい。本発明のアゾ系二色性色素、並びに該色素を含有する液晶組成物及び液晶素子が有する技術的特徴である、吸収極大波長の長波長化と高いオーダーパラメーターS値の両立は、構造式Iのナフタレン環上のAの位置に、前記の特定の置換基を導入することにより、この置換基上の水素が、近傍のアゾ基と水素結合ないし水素結合に近い状態を形成することなどによって、予想外の効果をもって実現しているものと考えられる。3.環Arについて環Arは置換基を有していてもよいチエノチアゾール基、置換基を有していてもよい1,4-フェニレンまたは1,4-ナフチレン環を示す。2以上の環Arはそれぞれ同一であっても異なっても良い。環Arが置換基を有する場合、置換基としては、例えばアルコキシ基、アルキル基等の電子供与性の置換基;あるいはシアノ基、ニトロ基、アルキルスルホニル基、ハロゲン化アルキル基、ハロゲン原子、アルコキシカルボニル基などの電子吸引基があげられる。環Arの置換基であるアルコキシ基としては、例えばメトキシ基、エトキシ基、プロポキシ基、イソプロポキシ基、ブトキシ基、イソブトキシ基、secブトキシ基、tertブトキシ基などの炭素数1~10、好ましくは炭素数1~4、中でも炭素数1~3のアルコキシ基が挙げられる。環Arの置換基であるアルキル基としては、例えばメチル基、エチル基、プロピル基、イソプロピル基、nブチル基、イソブチル基、secブチル基、tertブチル基などの炭素数1~10、好ましくは炭素数1~4、中でも炭素数1~3のアルキル基が挙げられる。電子供与性の基としては、これらの中でもメチル基またはメトキシ基が特に好ましい。環Arの置換基であるアルキルスルホニル基としては、例えばメチルスルホニル基、エチルスルホニル基、イソプロピルスルホニル基、nブチルスルホニル基、イソブチルスルホニル基、secブチルスルホニル基、tertブチルスルホニル基などの炭素数1~10、好ましくは炭素数1~4、中でも炭素数1~3のアルキルスルホニル基が挙げられる。環Arの置換基であるハロゲン化アルキル基としては、例えばトリフルオロメチル基、ペンタルオロエチル基、ヘプタフルオロプロピル基、ノナフルオロブチル基などの炭素数1~10、好ましくは炭素数1~4、中でも炭素数1~3の低級フルオロアルキル基が挙げられる。環Arのハロゲン原子としては、例えばフッ素、塩素、臭素、ヨウ素、好ましくはフッ素、塩素、臭素が挙げられる。環Arの置換基であるアルコキシカルボニル基としては、メトキシカルボニル基、エトキシカルボニル基、プロポキシカルボニル基、イソプロポキシカルボニル基、nブトキシカルボニル基、イソブトキシカルボニル基、secブトキシカルボニル基、tertブトキシカルボニル基などの炭素数1~10、好ましくは炭素数1~4、中でも炭素数1~3のアルコキシカルボニル基が挙げられる。電子吸引性の基としては、これらの中でもトリフルオロメチル基、フッ素原子、塩素原子、メトキシカルボニル基、エトキシカルボニル基、プロポキシカルボニル基が特に好ましい。4.nについてnは2以上の整数を示す。nが5以上の分子は長波長化には有利だが、製造が困難でありまたホスト液晶に対する溶解性が低くなるため、通常4以下、2~3がもっとも好ましい。本発明の構造式Iで表される二色性色素の中でも、下記構造式IIまたはIIIで表されるアゾ系二色性色素が好ましい。式中、R21~R23およびR31~R33はそれぞれ独立して任意の一価の基を示し、A2、A3は水素結合性置換基を示す。5.R21~R23およびR31~R33について構造式II、IIIのR21~R23およびR31~R33はそれぞれ独立して、任意の一価の基を表す。構造式IIのR21及びIIIのR31は上述した構造式IのR1と同義であり、構造式IIのR22及びIIIのR32は上述した構造式IのR2と同義である。また、構造式IIのR23及びIIIのR33は上述した構造式IのR3で示した例示の基と同義であり、R23及びR33は、下記構造式IVであることが、高いオーダーパラメーター及び合成容易性を得るために好ましい。CH2XR4IVR4は任意の一価の基を示す。R4は、下記に示す水素原子、アルキル基、アルコキシアルキル基、アルコキシ基及び2価の連結基が任意の組み合わせ及び順番で結合していても良い。2価の連結基は、R1で例示した2価の連結基と同義である。R4が有する基の具体例としては、水素原子;メチル基、エチル基、プロピル基、イソプロピル基、ブチル基、イソブチル基、sec-ブチル基、tert-ブチル基、ヘキシル基、オクチル基、シクロプロピル基、シクロブチル基、シクロペンチル基、シクロヘキシル基などの炭素数1~10の直鎖状、分岐状又は環状のアルキル基;エトキシメチル基、ブトキシメチル基、エトキシメチル基、ブトキシエチル基等の総炭素数2~10のアルコキシアルキル基;メトキシ基、ブトキシ基、へキシルオキシ基、ノニルオキシ基等の炭素数1~10の直鎖状または分岐状のアルコキシ基が挙げられる。特に、炭素数3~7の直鎖状又は分岐状のアルキル基、炭素数3~7の直鎖状又は分岐状のアルコキシ基が高いオーダーパラメーター及びホスト液晶に対する高い溶解性を実現できる場合があり好ましい。Xは、フェニレン基またはシクロへキシレン基を示し、具体例としては、1,4-フェニレン基、1,4-シクロへキシレン基等が挙げられる。XまたはR4の少なくとも一方が、シクロへキシレン基を含むことが、高いオーダーパラメーター及びホスト液晶に対する高い溶解性を実現できる場合があり好ましい。6.A2及びA3について構造式II、IIIにおいてA2及びA3は、水素結合性置換基を表し、上述した構造式IのAと同義である。本発明の構造式I、IIまたはIIIで表される二色性色素の中でも、下記構造式VまたはVIで表されるアゾ系二色性色素が好ましい。上記式中、R51、R52、R61、R62及びR4はそれぞれ独立した任意の一価の基を示し、Xはフェニレン基またはシクロへキシレン基を示す。構造式VのR51及びVIのR61は上述した構造式IのR1と同義であり、構造式VのR52及びVIのR62は上述した構造式IのR2と同義である。また、X及びR4は、上述した構造式IVの、X及びR4と同義である。7.分子量以上に説明した構造式Iで表される本発明の二色性色素は、ホスト液晶への溶解性および応答速度の点から通常分子量3000以下、中でも1500以下であることが好ましい。8.具体例構造式Iで表わされる二色性色素の具体例を以下に例示するが、本発明はその要旨をこえない限りこれらに限定されるものではない。9.合成方法以上の本発明の二色性色素は、中間体VIIと中間体VIIIでアゾカップリング反応を行うことにより合成できる。中間体VIIは、公知の方法により合成でき、例えば特開昭58-38756号公報に記載の方法や実施例の方法により合成できる。中間体VIIIは、Aがヒドロキシ基の場合は例えば実施例に記載の方法で合成できる。10.液晶組成物本発明の二色性色素の1種又は2種以上を、日本学術振興会第142委員会編液晶デバイスハンドブック日刊工業新聞社、1989年発行の第154~192頁及び第715~722頁記載のネマチック或いはスメクチック相を示すビフェニル系、フェニルシクロヘキサン系、フェニルピリミジン系、シクロヘキシルシクロヘキサン系等の各種のホスト液晶化合物、又はそれらの化合物を含有するホスト液晶組成物に公知の方法で混合することにより、容易に液晶組成物を調製することができる。このような液晶化合物の例としては、特開平3-14892号公報などに記載の化合物があげられる。好ましいホスト液晶の種類は駆動方式により異なるが、例えばアクティブマトリックス系である場合はフッ素系液晶が好ましい。前記液晶組成物における本発明の前記二色性色素の含有割合は、特に限定されるものではないが、2種以上を含有する場合も含めて、通常0.05~15重量であり、0.1~5重量であるのが好ましい。その際のホスト液晶化合物としては、例えば、下記構造式IX~で表されるNp型液晶化合物、Nn型液晶化合物が挙げられる。式IX~中、環Eは、シクロヘキサン環、ベンゼン環、ジオキサン環、又はピリミジン環を示し、qは1~3の整数を示す。Zは、単結合、-CO-O-、-CH2CH2-、-CH=CH-、又は-C≡C-を示す。D1及びD3は各々独立して、水素原子、又は弗素原子、塩素原子等のハロゲン原子を示し、D2は弗素原子、塩素原子等のハロゲン原子、フッ素原子、塩素原子等のハロゲン原子を置換基として有する炭素数1~7のアルキル基、同じくアルケニル基、同じくアルコキシ基、これらの置換アルキル基、置換アルケニル基、置換アルコキシ基を置換基として有するシクロヘキシル基、又はこれらの置換アルキル基、置換アルケニル基、置換アルコキシ基を置換基として有するフェニル基を示す。D7及びD8は各々独立して、シアノ基、又はフッ素原子、塩素原子等のハロゲン原子を示す。D11及びD13はシアノ基を示す。D4、D5、D6、D9、D10、D12、及びD14は各々独立して、炭素数1~10のアルキル基、炭素数2~10のアルケニル基、炭素数1~10のアルコキシ基、又は炭素数2~10のアルコキシアルキル基を示す。尚、本発明の液晶組成物としては、本発明の前記二色性色素以外の二色性色素、及び、コレテリルノナノエート等の、液晶相を示しても示さなくてもよい光学活性物質や、紫外線吸収剤、酸化防止剤等の各種添加剤を含有していてもよい。本発明の二色性色素またはこれを含有する液晶組成物は、好ましくは630nm以上、より好ましくは650nm以上、さらに好ましくは680nm以上、最も好ましくは690nm以上の長波長領域に吸収極大波長を有する。また、本発明の二色性色素またはこれを含有する液晶組成物は、好ましくは0.78以上、さらに好ましくは0.80以上、最も好ましくは0.81以上の高いオーダーパラメーターを有する。本発明の液晶組成物は、コンピューター、時計、電卓用等の表示素子、電子光学シャッター、電子光学絞り、光通信光路切替スイッチ、光変調器等の種々の電子光学デバイスとして好適に利用することができる。尚、色素のオーダーパラメーターS値は、分光学的な測定に基づき、前述の日本学術振興会第142委員会編液晶デバイスハンドブックに記載の次式から求めることができる。S=A//-A⊥/2A⊥A//ここで、A//及びA⊥は、それぞれ、液晶の配向方向に対して平行及び垂直に偏光した光に対する色素の吸光度であり、S値は、理論上は0~1の範囲の値をとり、その値が1に近づく程、ゲストホスト型液晶素子としてのコントラストが向上することとなる。11.液晶素子本発明の前記二色性色素を含有する前記液晶組成物を含む液晶層を、少なくとも一方が透明な2枚の電極付基板間に挟持することにより、松本正一、角田市良著液晶の最新技術工業調査会、1983年発行第34頁、J.L.Fergason,SID85Digest,681985、日本学術振興会第142委員会編液晶デバイスハンドブック日刊工業新聞社、1989発行第315~329頁、等に記載されているHeilmeier型ゲストホスト、相転移型ゲストホスト等のゲストホスト効果を利用した。このように、本発明では、液晶素子のモードは種々のものが使用可能であるが、ネマチック液晶組成物中に光学活性物質を加えることにより得られる相転移モードでは、偏光板を用いなくてもコントラストが高く表示が明るいため、反射型液晶表示素子として特に好ましい。本発明の液晶素子の一例として、図1及び図2にアクティブ駆動方式の相転移モードゲストホスト型液晶表示素子の略示的断面図を示す。図1は液晶表示素子の電圧印加状態を表し、図2は電圧無印加状態を表す。図中、1は入射光、3は透明ガラス板、4は透明電極、5は配向膜、6は液晶化合物分子、7は二色性色素分子、9は反射層、10は反射光を示す。電圧無印加時図2では、液晶化合物分子6はコレステリック相を示し、二色性色素分子7も液晶化合物分子6と共にコレステリック構造を示すので、入射光1は自然光であっても、偏光板を用いることなく二色性色素分子7に吸収される。電圧を印加すると図1、液晶化合物分子6と二色性色素分子7は電界方向に配列するため、光は透過し反射層9によって反射される。このように、液晶素子では、電界の有無によって、光の透過、吸収を制御することができる。中間体M01及び中間体M02のメタノールの混合物を30分間加熱還流した。酢酸を加え70°Cで30分間攪拌して氷冷し、NaBH3を少量ずつ添加し、室温で終夜反応させた。減圧濃縮し、水を加え、トルエンおよび酢酸エチルを加え、不溶物をセライト濾過で除き、有機層と水層を分離した。有機層を飽和食塩水で洗浄、無水硫酸ナトリウムにて乾燥した。有機相を減圧濃縮し、得られた油状の残渣をカラムクロマトグラフィーにて生成し、M03を得た。中間体M04257g151mmolを塩化メチレン30ml117VRmに希釈し、トリエチルアミン21ml151mmolを添加し、氷浴にて冷却後、クロロギ酸エチル21ml151mmolを滴下した。30分攪拌後、中間体M01、4ジメチルアミノピリジン10mgを添加し、室温に戻して12時間攪拌した。析出した結晶をろ過、乾燥して白色固体として中間体M05を381g収率81得た。テトラヒドロホウ酸ナトリウム990mg262mmolをテトラヒドロフランに希釈し、氷浴にて冷却後、THFに希釈したヨウ素317g125mmolを30分かけてゆっくり滴下した。さらに30分攪拌後、中間体M05を添加し、過熱還流下40分攪拌した。反応液を冷却後、3N塩酸60mlに反応液を添加し、析出した固体をろ過、乾燥して白色固体として中間体M06を、4ジメチルアミノピリジン10mgを添加し、室温に戻して2日間攪拌した。析出した結晶をろ過、乾燥して白色固体として中間体M08を84g収率90取得した。テトラヒドロホウ酸ナトリウム490g130mmolをTHFに希釈し、氷浴にて冷却後、THFに希釈したヨウ素157g619mmolを30分かけてゆっくり滴下した。さらに30分攪拌後、中間体M08を添加し、過熱還流下4時間攪拌した。反応液を冷却後、1N塩酸100mlに反応液を添加し、酢酸エチルにて抽出し、硫酸マグネシウムにて乾燥し、ろ過したろ液を濃縮して粗体237gを取得した。この粗体をシリカゲルカラムSiO2:300ml、へキサン:酢酸エチル1:20~1:10にて精製し、中間体M09を得た。中間体M14は国際公開200549023号パンフレットに記載の手法で合成した。中間体M14610g352mmolをテトラヒドロフラン13mlに溶解し、炭酸カルシウム148g140mmol、14ジブロモブタンを添加し、10時間過熱還流下で攪拌した。反応液を室温に冷却し、水50mlを添加し、酢酸エチル100mlにて抽出した。有機層を無水硫酸マグネシウムにて乾燥し、ろ過後のろ液を濃縮し、得られた残渣をシリカゲルカラムクロマトグラフィー60N関東科学ヘキサン酢酸エチル201~151で精製し、茶色オイルとして中間体M15をを添加し、120°Cで19時間加熱還流した。反応液を室温に戻し、氷冷下で10水酸化ナトリウム水溶液100mlに滴下し、クロロホルムで2回抽出した。有機層を硫酸マグネシウムで乾燥し、ろ過して得られた溶液を濃縮し、得られた残渣をシリカゲルカラムクロマトグラフィー60N関東科学150mlヘキサン酢酸エチル101~31で精製し、中間体M17をにNメチル2ピロリドンを加え氷冷し、濃塩酸および亜硝酸ナトリウムの水溶液を加え、1時間攪拌しジアゾ液を得た。中間体M03のNメチル2ピロリドン溶液を氷冷し、ジアゾ液を滴下した。酢酸ナトリウムを加え、室温で1時間攪拌後、メタノールを加え、吸引濾過した。得られたケーキをメタノールおよび水でかけ洗浄して、得られた粉末をシリカゲルカラムクロマトグラフィーで精製し、得られた粉末をTHFエタノール52約100mlで洗浄し、エタノールでふりかけ洗浄した。さらに粉末を取ってエタノールで洗浄して、化合物1を得た。実施例2中間体M11は特開2010155924号公報に記載の手法で合成した。中間体M11にNメチル2ピロリドン、35塩酸水845mgを加え氷冷し、亜硝酸ナトリウム217mg315mmolを添加し、30分攪拌しジアゾ液を得た。別容器で中間体M06のTHF溶液を氷冷し、ジアゾ液を滴下した。酢酸ナトリウムを加え、30分攪拌後、室温に昇温した。水100mlを添加し、析出した固体を吸引ろ過し、さらにnへキサンクロロホルム=31の溶液で洗浄した。得られたケーキをシリカゲルカラムクロマトグラフィーで精製し、得られた粉末をクロロホルム酢酸エチル11で懸洗し、化合物2を160mg収率3得た。実施例3中間体M12は特開平1146960号公報に記載の手法で合成した。中間体M12に酢酸プロピオン酸178を加え氷冷し、40二トロシル硫酸を滴下し、30分攪拌しジアゾ液を得た。別容器で中間体M06のTHF溶液を氷冷し、ジアゾ液を滴下した。酢酸ナトリウムを加え、30分攪拌後、室温に昇温した。水100mlを添加し、析出した固体を吸引濾過した。得られたケーキをメタノールおよび水でかけ洗浄して、得られた粉末をシリカゲルカラムクロマトグラフィーで精製し、得られた粉末を酢酸エチルにて懸洗し、ろ過、乾燥し化合物3を得た。実施例4中間体M12に酢酸プロピオン酸178を加え氷冷し、40二トロシル硫酸を滴下し、30分攪拌しジアゾ液を得た。別容器で中間体M09のTHF溶液を氷冷し、ジアゾ液を滴下した。酢酸ナトリウムを加え、30分攪拌後、室温に昇温した。水100mlを添加し、析出した固体を吸引濾過した。得られたケーキをメタノールおよび水でかけ洗浄して、得られた粉末をシリカゲルカラムクロマトグラフィーで精製し、得られた粉末を酢酸エチルにて懸洗し、ろ過、乾燥し化合物4を82mg収率42得た。実施例5中間体M18は特開昭62555号公報に記載の手法で合成した。中間体M18をNメチル2ピロリドン:ジメチルホルムアミド3171mlに希釈し、氷冷化で35塩酸水溶液10ml、亜硝酸ナトリウム290mg42mmolを5°C以下を保って順次ゆっくり滴下し、30分攪拌しジアゾ液を得た。別容器で中間体M17のTHF溶液を氷冷し、ここにジアゾ液を滴下した。30分攪拌後、室温に昇温し、水60ml、メタノールを添加し、析出した固体を吸引濾過した。得られたケーキをメタノールおよび水でかけ洗浄して、得られた粉末をシリカゲルカラムクロマトグラフィーで精製し、得られた個体を酢酸エチル20ml、クロロホルム10mlを添加して懸洗した。ろ過して得られた個体を乾燥し、化合物5を100mg収率03得た。比較例1比較化合物1は特開平1146960号公報に記載の手法で合成した。比較例2中間体M16は特開平10-231437号公報に記載の方法に準じて合成した。中間体M16にNメチル2ピロリドン及びジメチルホルムアミドを加え氷冷し、濃塩酸および亜硝酸ナトリウムの水溶液を加え、1時間攪拌しジアゾ液を得た。中間体M15のメタノール及びTHF10mlの溶液を氷冷し、ジアゾ液を滴下した。酢酸ナトリウムを加え、室温で1時間攪拌後、水を加え、吸引濾過した。得られたケーキをメタノールおよび水でかけ洗浄して、得られた粉末をシリカゲルカラムクロマトグラフィーで精製し、得られた粉末をTHF酢酸エチル13約50mlで洗浄し、比較化合物2を得た。二色性色素のλmaxおよびオーダーパラメーターS値の評価得られた二色性色素化合物1~5および比較化合物1~2を商品名MCL-2039Merck社製品として市販されているフッ素系液晶混合物にそれぞれ01重量の濃度で溶解させ、ゲストホスト液晶組成物を調整した。これを、ポリイミド系樹脂を塗布、硬化、ラビング処理した透明電極付きガラス基板を対向させ、液晶が平行配向となるように構成したギャップ50μmのセルに封入した。この着色したセルの配向方向に平行な直線偏光に対する吸光度A//及び配向方向に垂直な偏光に対する吸光度A⊥を測定し、その吸収ピークλmaxにおけるオーダーパラメーターS値を下記の式から求めた。S=A//-A⊥/2A⊥A//この結果を表1に示した。表1から、本発明の構造式Iで表されるアゾ系色素化合物1~5実施例1~5は、いずれも吸収極大波長λmaxが630nm以上であって、比較例1、2に比べて著しく長波長化が実現されていることがわかる。そして、本発明の構造式Iで表されるアゾ系色素化合物1~5実施例1~5は、いずれも長波長化を実現すると同時に、高いオーダーパラメータS値を示しており、長波長化と高コントラストの両立を実現できることがわかる。"